溶融亜鉛及び溶融アルミニウムを含有する溶融金属であるめっき浴を所定の浴温T1に保温する第1保温部を有し、前記めっき浴中に浸漬された鋼板をめっきするめっき槽と;前記めっき槽のめっき浴出口から移送された前記めっき浴を、前記浴温T1よりも低い浴温T2に保温する第2保温部を有する分離槽と;前記分離槽から移送された前記めっき浴を、前記浴温T2よりも高い浴温T3に保温する第3保温部を有する調整槽と;前記めっき浴を、前記めっき槽、前記分離槽、前記調整槽の順に循環させる循環部と;を備えることを特徴とする、溶融亜鉛めっき鋼板製造装置。前記めっき槽内の前記めっき浴中のアルミニウム濃度A1を測定するアルミニウム濃度測定部をさらに備え;前記アルミニウム濃度測定部の測定結果に応じて、前記めっき槽のめっき浴中の前記アルミニウム濃度A1よりも高濃度のアルミニウムを含有する第1の亜鉛含有地金を、前記分離槽又は前記調整槽の少なくとも一方に補給することを特徴とする、請求項1に記載の溶融亜鉛めっき鋼板製造装置。前記アルミニウム濃度測定部の測定結果に応じて、前記第1の亜鉛含有地金を前記分離槽に補給し、前記分離槽のめっき浴中のアルミニウム濃度A2よりも低濃度のアルミニウムを含有する亜鉛含有地金、又は、アルミニウムを含有しない亜鉛含有地金である第2の亜鉛含有地金を前記調整槽に補給することを特徴とする、請求項2に記載の溶融亜鉛めっき鋼板製造装置。前記アルミニウム濃度測定部の測定結果に応じて、前記第1の亜鉛含有地金を前記調整槽に補給し、前記分離槽には地金を補給しないことを特徴とする、請求項2に記載の溶融亜鉛めっき鋼板製造装置。前記第1又は第2の亜鉛含有地金を溶融させるプリメルト槽をさらに備え;前記プリメルト槽で溶融された前記第1又は第2の亜鉛含有地金の溶融金属を、前記調整槽内の前記めっき浴に補給する;ことを特徴とする、請求項2記載の溶融亜鉛めっき鋼板製造装置。前記分離槽の浴温T2が、前記めっき槽の浴温T1よりも5°C以上低く、かつ、前記溶融金属の融点以上となるように、前記第2保温部によって制御されることを特徴とする、請求項1に記載の溶融亜鉛めっき鋼板製造装置。前記調整槽から前記めっき槽に移送するときの前記めっき浴の浴温降下代を摂氏温度でΔTfallとすると、前記浴温T1、前記浴温T2、及び前記浴温T3が、摂氏温度で、下記式1、および下記式2を満たすように、前記浴温T3が前記第3保温部によって制御されることを特徴とする、請求項1に記載の溶融亜鉛めっき鋼板製造装置。T1ΔTfall-10≦T3≦T1ΔTfall10...1T25≦T3...2前記循環部が、前記めっき槽、前記分離槽又は前記調整槽のうち少なくとも1つに設けられた溶融金属移送装置を備えることを特徴とする、請求項1に記載の溶融亜鉛めっき鋼板製造装置。前記鋼板の走行に伴う前記めっき浴の流れによって、前記めっき槽の上部から前記めっき浴が流出するように、前記めっき槽の前記めっき浴出口が、前記鋼板の走行方向下流側に位置していることを特徴とする、請求項1に記載の溶融亜鉛めっき鋼板製造装置。前記めっき槽、前記分離槽又は前記調整槽のうち少なくとも2つが、1つの槽を堰で区切って構成され;前記堰で区切られた各槽の浴温が独立して制御される;ことを特徴とする、請求項1に記載の溶融亜鉛めっき鋼板製造装置。前記めっき槽内の前記めっき浴の貯留量が、前記循環部による1時間当たりの前記めっき浴の循環量の5倍以下であることを特徴とする、請求項1に記載の溶融亜鉛めっき鋼板製造装置。前記分離槽内の前記めっき浴の貯留量が、前記循環部による1時間当たりの前記めっき浴の循環量の2倍以上であることを特徴とする、請求項1に記載の溶融亜鉛めっき鋼板製造装置。溶融亜鉛及び溶融アルミニウムを含有する溶融金属であるめっき浴を、めっき槽、分離槽、調整槽の順に循環させながら:前記めっき槽で、前記調整槽から移送された前記めっき浴を所定の浴温T1で貯留し、前記めっき浴中に浸漬された鋼板をめっきし;前記分離槽で、前記めっき槽から前記分離槽に移送された前記めっき浴を、前記めっき槽の浴温T1よりも低い浴温T2で貯留して、析出したトップドロスを浮上分離し;前記調整槽で、前記分離槽から移送された前記めっき浴を、前記分離槽の浴温T2よりも高い浴温T3で貯留して、残留ドロスを溶解させる;ことを特徴とする、溶融亜鉛めっき鋼板製造方法。上述したように、特許文献1~3に記載の従来のドロス除去方法では、めっき浴の浴温制御を行わずに、単純にドロスとめっき浴との比重差のみを利用して、ドロスを沈降分離又は浮上分離する方法が一般的であった。しかし、かかる除去方法では、小径ドロスが浴流に乗ってめっき槽に還流してしまうため、ドロスを完全に除去することができず、ドロスの除去効率が低いという問題があった。また、めっき浴中の小径ドロスは、分離槽とめっき槽との間で浴流に乗って循環しながら、時間の経過とともに成長し、やがては分離槽に沈殿する。しかし、この時には、沈殿可能な径まで成長したドロスがめっき浴中に多量に浮遊した状態となっているので、めっき鋼板のドロス疵対策としては効果が低かった。一方、特許文献4に記載の方法では、めっき槽内の溶融金属をドロス晶出管内に移送し、上記めっき浴に対する冷却及び加熱を複数回繰り返すことで、ドロスを成長させて除去する。ところが、この特許文献4に記載の方法を効果的に利用するためには、特許文献4の実施例に記載のように、めっき浴の循環量を0.5m3/min約200t/hとして、大流量の浴循環が必要である。このような大流量のめっき浴に対し、上記実施例に記載のように2時間の冷却及び加熱を連続的に行うためには、内容積60m3約400tのドロス晶出管と、大容量の冷却装置及び加熱装置とが必要となる。また、特許文献4には、ドロス晶出管で成長したドロスを除去する手法が明示されていない。フィルターを用いてドロスを除去する場合には、その交換作業が実質的に不可能であるし、沈降分離によりドロスを除去する場合には、そのための沈降槽が別途必要となり、原理的には可能であるが、現実的には運用が困難である。よって、特許文献4に記載の方法は現実的ではないといえる。また、特許文献5に記載の方法は、サブポット内のめっき浴の浴温をめっきポットよりも高温に保持し、かつAl濃度を上昇させることで、上記めっき浴に含まれるボトムドロスをトップドロスに変態させて浮上除去するものである。特許文献5の実施例に記載のように、めっきポット内のめっき浴浴温460°C、Al濃度0.1質量を、サブポット内で浴温500°C、550°Cに昇温し、Al濃度を0.15質量に上昇させる条件では、ボトムドロスの一部はトップドロスに変態させて浮上分離できるかもしれない。しかし、この方法では、めっき浴におけるFeの溶解限が大幅に上昇めっきポット浴の飽和Fe濃度:0.03質量、サブポット浴の飽和Fe濃度:0.09質量以上するため、ドロスの多くはめっき浴中に溶解することとなる。つまり、サブポットでめっき浴の浴温を上昇させると、上記めっき浴におけるFeの溶解限が増すため、ドロスの大半が上記めっき浴中に溶解してしまい、サブポットにてドロスを浮上分離することができない。従って、上記サブポット内のめっき浴を降温してめっきポットに戻すと、Feの溶解度差に起因してドロスが大量に生成してしまうこととなる。このように、特許文献5に記載の方法は、現実的にはドロス除去効果に大きな疑問がある。また、特許文献5の方法では、サブポットでのドロス除去処理後に、上記サブポット内でめっき浴をめっきポットの浴温まで降温してから、上記めっき浴を回収するものである。従って、サブポットでのドロス除去処理がバッチ処理に成らざるを得ないため、ドロス除去処理を連続的に行う場合と比べて、ドロス除去性能に劣る。上述したように、めっき浴中に浮遊するドロスを除去する方法は、古くから検討されており、その多くは、ドロスとめっき浴との比重差を用いた分離方法であった特許文献1~3参照。。このうち、ボトムドロスを沈降分離する方法では、ボトムドロスと亜鉛浴との比重差が小さいため、ボトムドロスの沈降速度が遅く、現実的な分離槽容量ではドロスをほぼ完全に無害化することドロスフリーは困難であった。一方、トップドロスを浮上分離する方法は、ボトムドロスを沈降分離する方法よりも有利である。しかし、通常のGA操業条件下では、ボトムドロスのみ、または、ボトムドロスとトップドロスとの混成状態でドロスが生成するため、ボトムドロスをトップドロスに変態させる方法が必要となる。この手段として幾つかの事例が挙げられている例えば特許文献5参照。。しかしながら、上述したように、これまで提案された従来のドロス除去方法は、浴中Al濃度の制御が困難であったり、その技術思想に技術上の無理があったりするため、実用化されていない。これらの従来方法は、そのドロス除去性能及び効果が不十分であったり、ドロス除去効果自体に大きな疑問があるものであった。本発明は、上記問題に鑑みてなされたものであり、目的とするところは、溶融亜鉛めっき鋼板の製造時にめっき浴中に不可避的に発生するドロスを、効率的かつ効果的に除去して、ほぼ完全に無害化することが可能な、新規かつ改良された溶融亜鉛めっき鋼板製造装置及び溶融亜鉛めっき鋼板製造方法を提供することにある。本願発明者らは、上記事情に鑑みて鋭意努力し、ドロスを効果的かつ効率的に除去して、系内でドロスをほぼ完全に無害化ドロスフリーする方法を見出した。この方法は、分割構成された3つの槽、即ち、めっき槽と分離槽と調整槽との間でめっき浴を循環させ、1めっき槽よりも浴温が低い分離槽で、めっき浴中に強制的にトップドロスを析出させて比重差分離する工程と、2分離槽よりも浴温が高い調整槽で、めっき浴中のFeを未飽和状態とし、分離槽で分離除去しきれなかったトップドロスを溶解除去する工程と、を併用する。上記目的を達成するために、本発明の各態様は、以下の構成を有する。a本発明の一態様にかかる溶融亜鉛めっき鋼板製造装置は:溶融亜鉛及び溶融アルミニウムを含有する溶融金属であるめっき浴を所定の浴温T1に保温する第1保温部を有し、前記めっき浴中に浸漬された鋼板をめっきするめっき槽と;前記めっき槽のめっき浴出口から移送された前記めっき浴を、前記浴温T1よりも低い浴温T2に保温する第2保温部を有する分離槽と;前記分離槽から移送された前記めっき浴を、前記浴温T2よりも高い浴温T3に保温する第3保温部を有する調整槽と;前記めっき浴を、前記めっき槽、前記分離槽、前記調整槽の順に循環させる循環部と;を備える。b上記aの溶融亜鉛めっき鋼板製造装置では、前記めっき槽内の前記めっき浴中の前記アルミニウム濃度A1を測定するアルミニウム濃度測定部をさらに備え;前記アルミニウム濃度測定部の測定結果に応じて、前記めっき槽のめっき浴中のアルミニウム濃度A1よりも高濃度のアルミニウムを含有する第1の亜鉛含有地金を、前記分離槽又は前記調整槽の少なくとも一方に補給してもよい。c上記bの溶融亜鉛めっき鋼板製造装置では、前記アルミニウム濃度測定部の測定結果に応じて、前記第1の亜鉛含有地金を前記分離槽に補給し、前記分離槽のめっき浴中のアルミニウム濃度A2よりも低濃度のアルミニウムを含有する亜鉛含有地金、又は、アルミニウムを含有しない亜鉛含有地金である第2の亜鉛含有地金を前記調整槽に補給してもよい。d上記bの溶融亜鉛めっき鋼板製造装置では、前記アルミニウム濃度測定部の測定結果に応じて、前記第1の亜鉛含有地金を前記調整槽に補給し、前記分離槽には地金を補給しなくてもよい。e上記bの溶融亜鉛めっき鋼板製造装置では、前記第1又は第2の亜鉛含有地金を溶融させるプリメルト槽をさらに備え;前記プリメルト槽で溶融された前記第1又は第2の亜鉛含有地金の溶融金属を、前記調整槽内の前記めっき浴に補給してもよい。f上記aの溶融亜鉛めっき鋼板製造装置では、前記分離槽の浴温T2が、前記めっき槽の浴温T1よりも5°C以上低く、かつ、前記溶融金属の融点以上となるように、前記第2保温部によって制御されてもよい。g上記aの溶融亜鉛めっき鋼板製造装置では、前記調整槽から前記めっき槽に移送するときの前記めっき浴の浴温降下代を摂氏温度でΔTfallとすると、前記浴温T1、前記浴温T2、及び前記浴温T3が、摂氏温度で、下記式1、および下記式2を満たすように、前記浴温T3が前記第3保温部によって制御されてもよい。T1ΔTfall-10≦T3≦T1ΔTfall10...1T25≦T3...2h上記aの溶融亜鉛めっき鋼板製造装置では、前記循環部が、前記めっき槽、前記分離槽又は前記調整槽のうち少なくとも1つに設けられた溶融金属移送装置を備えてもよい。i上記aの溶融亜鉛めっき鋼板製造装置では、前記鋼板の走行に伴う前記めっき浴の流れによって、前記めっき槽の上部から前記めっき浴が流出するように、前記めっき槽の前記めっき浴出口が、前記鋼板の走行方向下流側に位置していてもよい。j上記aの溶融亜鉛めっき鋼板製造装置では、前記めっき槽、前記分離槽又は前記調整槽のうち少なくとも2つが、1つの槽を堰で区切って構成され;前記堰で区切られた各槽の浴温が独立して制御されてもよい。k上記aの溶融亜鉛めっき鋼板製造装置では、前記めっき槽内の前記めっき浴の貯留量が、前記循環部による1時間当たりの前記めっき浴の循環量の5倍以下であってもよい。l上記aの溶融亜鉛めっき鋼板製造装置では、前記分離槽内の前記めっき浴の貯留量が、前記循環部による1時間当たりの前記めっき浴の循環量の2倍以上であってもよい。m本発明の一態様にかかる溶融亜鉛めっき鋼板製造方法は、溶融亜鉛及び溶融アルミニウムを含有する溶融金属であるめっき浴を、めっき槽、分離槽、調整槽の順に循環させながら:前記めっき槽で、前記調整槽から移送された前記めっき浴を所定の浴温T1で貯留し、前記めっき浴中に浸漬された鋼板をめっきし;前記分離槽で、前記めっき槽から前記分離槽に移送された前記めっき浴を、前記めっき槽の浴温T1よりも低い浴温T2で貯留して、析出したトップドロスを浮上分離し;前記調整槽で、前記分離槽から移送された前記めっき浴を、前記分離槽の浴温T2よりも高い浴温T3で貯留して、残留ドロスを溶解させる。上記a及びmに記載の溶融亜鉛めっき鋼板製造装置及び方法によれば、めっき槽、分離槽、調整槽の順にめっき浴を循環させる。これにより、上記めっき槽では、循環浴の滞留時間を短くすることができるので、めっき槽内でドロスが生成したり、有害径まで成長したりすることを回避できる。次いで、上記分離槽では、循環浴の浴温低下によりFeを過飽和状態とすることで、浴中のFeをトップドロスとして析出させて、浮上分離させることができる。さらに、上記調整槽では、循環浴の浴温上昇によりめっき浴中のFeを未飽和状態とすることで、分離槽で分離除去しきれなかった小径のトップドロスを溶解除去することができる。上記a及びmの発明によれば、めっき槽でドロスの生成と成長とが抑制され、分離槽でトップドロスが分離除去され、調整槽で残留ドロスが溶解される。このため、めっき浴中に不可避的に発生するドロスをほぼ完全に無害化することができる。上記bの発明によれば、めっき槽でのめっき工程で消費されるZnおよびAlを、分離槽または調整槽への地金投入により補給する。このため、めっき槽での地金溶解に伴うドロス発生を防止でき、かつ、めっき槽1のめっき浴を、GIを製造するための適正なAl濃度例えば0.200質量に維持することができる。上記cの発明によれば、分離槽に貯留されるめっき浴の浴中Al濃度を、めっき槽および調整槽のその濃度より高濃度とすることができる。このため、より多くのトップドロスを析出させて、浮上分離することができる。上記dの発明によれば、調整槽3に対してのみ地金を投入して、浴組成の補給やAl濃度の調整を行う。このため、分離槽2に対して地金を投入しなくてよいので、装置構成を簡素化できる。上記eの発明によれば、分離槽及び調整槽で地金を溶解する必要がなくなる。このため、地金投入にともなう溶融金属の急激な温度低下と、それが原因で発生するドロスを抑制することができる。上記fの発明によれば、分離槽に貯留されるめっき浴のFe溶解限は低下する。このため、過飽和となったFe量に相当するドロスを強制的に析出させることができる。上記gの発明によれば、調整槽に貯留されるめっき浴の浴温は分離槽よりも高く保持され、かつめっき槽内でのめっき浴の浴温偏差は小さくなる。このため、調整槽で残留ドロスを溶解すること、かつめっき槽内での有害径ドロスの生成を抑制することができる。上記hの発明によれば、めっき槽、分離槽、および調整槽間のめっき浴の移送を1つの溶融金属移送装置で行える。このため、装置構成を簡素化できる。上記iの発明によれば、めっき槽1内でのめっき浴10Aの局所的な滞留領域が形成されにくくなる。このため、ドロスが、めっき槽1内の滞留領域で有害径にまで成長することを防ぐことができる。上記jの発明によれば、めっき槽、分離槽、調整槽のうち3つ又は2つの槽が一体構成される。このため、装置構成を簡素化できる。上記kの発明によれば、めっき槽におけるめっき浴の滞留時間が短くなる。このため、有害径に成長する前にドロスをめっき槽から分離槽へ流出させることができる。上記lの発明によれば、分離槽におけるめっき浴の滞留時間が長くなる。このため、分離槽でトップドロスを十分に除去することができる。以下に添付図面を参照しながら、本発明の好適な実施の形態について詳細に説明する。なお、本明細書及び図面で、実質的に同一の機能構成を有する構成要素については、同一の符号を付することにより重複説明を省略する。[1.ドロス生成とドロス除去方法についての検討]まず、本実施形態に係る溶融亜鉛めっき鋼板製造装置及び溶融亜鉛めっき鋼板製造方法の説明に先立ち、めっき浴中にドロストップドロス、ボトムドロスが生成する要因や、上記ドロスを除去する方法について検討した結果について説明する。[1.1.ドロス生成範囲]上述したように、溶融亜鉛-アルミニウム系めっき鋼板は、主成分である亜鉛にアルミニウムが添加された溶融金属を用いてめっきされた鋼板である。例えば、1合金化溶融亜鉛めっき鋼板、2溶融亜鉛めっき鋼板、3亜鉛-アルミニウム合金めっき鋼板などである。合金化溶融亜鉛めっき鋼板GAは、溶融亜鉛めっき直後に490~600°Cで短時間加熱して溶融Znと鋼とを合金化反応させ、Zn-Fe系金属間化合物皮膜を形成した鋼板である。上記GAは、例えば、自動車用鋼板などに多用される。上記GAのめっき層は、鋼板からめっき浴中に溶解したFeとZnとの合金を含む。GAを製造するためのめっき浴GA浴の組成は、例えば、0.125~0.14質量Al-残Znである。このGA浴は、鋼板からめっき浴中に溶解したFeを更に含む。GA浴には、めっき密着性を向上させるために、亜鉛浴に対して比較的低濃度のAlが添加されている。GA浴中のAl濃度が高すぎると、いわゆるアルミバリアにより、めっき層がFe-Zn合金化しにくくなるので、GA浴のAl濃度は所定の低濃度0.125~0.14質量に抑えられている。溶融亜鉛めっき鋼板GIは、一般的な建材などに多用される。GIを製造するためのめっき浴GI浴の組成は、例えば、0.15~0.25質量Al-残Znである。GI浴のAl濃度を0.15~0.25質量とすることで、鋼板に対するめっき層の密着性が非常に高くなり、鋼板の変形に追従してめっき層が脱離しないようにできる。亜鉛-アルミニウム合金めっき鋼板は、例えば、耐久性ニーズが高い建材などに多用される。上記鋼板を製造するためのめっき浴の組成は、5質量Al-残Zn、11質量Al-残Znなどである。亜鉛浴中に十分な量のAlが含有されているので、GIよりも高耐食性を有する。これらの溶融亜鉛-アルミニウム系溶融めっき鋼板を製造するためのめっき浴では、浴中に溶解したFeとAlまたはZnとの金属間化合物であるトップドロス及びボトムドロスが多量に生成する。めっき浴中のドロスの生成は、めっき浴の温度浴温と、めっき浴中のAl濃度及びFe濃度鋼板からめっき浴に溶解するFeの溶解度とに依存する。図1は、上記各種のめっき浴におけるドロス生成範囲を示す三元系状態図である。図1の横軸はめっき浴中のAl濃度質量であり、縦軸はめっき浴中のFe濃度質量である。図1に示すように、めっき浴中のFe濃度が、Al濃度に応じて定まる所定濃度を超えると、ドロスが生成する。例えば、浴温Tが450°Cで、Al濃度が0.13質量のGA浴では、浴中Fe濃度が約0.025質量より高くなると、ボトムドロスFeZn7が生成する。また、浴温Tが450°Cで、Al濃度が0.14質量のGA浴では、Fe濃度が約0.025質量より高くなると、トップドロスFe2Al5が生成し、更にFe濃度が高くなると、トップドロスに加え、ボトムドロスFeZn7が生成する。このように、上記条件では、トップドロスとボトムドロスとが混成する。一方、GI浴はGA浴よりAl濃度が高いので例えば0.15~0.25質量、GI浴で生成するドロスは、トップドロスFe2Al5のみとなる。例えば、浴温Tが450°CのGI浴では、浴中Fe濃度が約0.01質量より高くなると、トップドロスが生成する。なお、図示はしないが、亜鉛-アルミニウム合金めっき鋼板用のめっき浴でも、Al濃度が十分に高いので例えば2~25質量、トップドロスのみが生成する。また、図1から分かるように、同一のめっき浴でも、浴温Tが高いほど、ドロスが生成するFe濃度の下限値が高くなる。例えば、Al濃度が0.2質量のGI浴で、トップドロスが生成する条件は以下の通りである:1浴温Tが450°Cである場合、Fe濃度が約0.007質量以上、2浴温Tが465°Cである場合、Fe濃度が約0.014質量以上、3浴温Tが480°Cである場合、Fe濃度が約0.02質量以上。従って、GI浴中のFe濃度が一定である場合例えば、0.01質量Fe、浴温Tを450°Cから465°Cに上昇させれば、Feが過飽和状態から不飽和状態となるので、トップドロスがGI浴中に溶解して消失することとなる。逆に、浴温Tを465°Cから450°Cに低下させれば、Feが不飽和状態から過飽和状態となるので、GI浴中にトップドロスが生成することとなる。[1.2.ドロスの生成要因]次に、めっき浴中のドロスの生成要因について説明する。ドロスの生成要因としては、例えば以下の1~3の要因が考えられる。以下に各々の要因について説明する。1めっき浴に対する地金の溶解めっき槽で鋼板をめっきするために消費された溶融金属をめっき浴に補給するために、地金が用いられる。固形状の地金は、操業中に適宜のタイミングで高温のめっき浴に浸漬され、めっき浴中で溶解して液状の溶融金属となる。溶融亜鉛めっきの場合、少なくともZnを含有する亜鉛含有地金が用いられるが、上記亜鉛含有地金は、めっき浴の組成に応じて、Zn以外にもAl等の金属も含有する。地金の融点は、地金の組成に応じて異なるが、例えば420°Cであり、めっき浴の浴温例えば460°Cよりも低い。めっき浴に浸漬された地金が溶解するとき、上記地金の周辺の溶融金属の温度がめっき浴の浴温Tよりも低下する。つまり、めっき浴に浸漬された地金周辺の温度例えば420°Cと、めっき浴の浴温T例えば460°Cとの間に温度差が生じる。従って、浴中Feが飽和状態であれば、地金周辺の低温度領域で比較的容易に大量のドロスが生成する。生成するドロス相は状態図に依る図1参照。。通常、めっき槽では鋼板が常に浸漬され、活性な鉄面が露出しているので、浴中Fe濃度は飽和状態にある。よって、Feが飽和状態にあるめっき浴で、地金の投入に伴い、上記地金周辺の溶融金属の温度が急激に低下すれば、過飽和のFeと、浴中のZn又はAlとが反応して、ドロスが生成する。なお、プリメルト槽を用いて地金を予め溶解させてから、その溶融金属をめっき槽のめっき浴に補給する場合には、プリメルト槽ではFeが未飽和状態であるため、ドロスは殆ど生成しない。2めっき浴温Tの変動上記地金溶解に次ぐドロス生成の要因として、めっき浴の浴温Tの変動が挙げられる。浴温Tが上昇するとめっき浴のFe溶解限が高くなるので、めっき浴に浸漬される鋼板からさらにFeが溶出し、そして、速やかに、めっき浴中のFeが飽和濃度に達する。このめっき浴の浴温Tが低下すると、めっき浴のあらゆる場所でFeは過飽和状態となり、速やかにドロスが生成する。さらに、このドロスを含む低温のめっき浴の浴温Tが再上昇してFe溶解限が高くなったとしても、ドロスの分解消失より鋼板からのFe溶出速度が速いので、上記ドロスが分解消失することはない。つまり、鋼板が浸漬されているめっき槽で、低温のめっき浴Fe過飽和状態の浴温を上昇させても、ドロスを消失させることは困難である。一方、上記ドロスを含む低温の溶融金属を鋼板の浸漬がない槽に移送し、昇温して長時間放置すれば、めっき浴はFe未飽和状態となり、ドロスを分解消失することができる。よって、かかる観点から、後述する本実施形態に係る溶融亜鉛めっき鋼板製造装置では、分離槽でめっき浴中にドロスを生成させた後に、上記めっき浴を、鋼板の浸漬がない調整槽に移送して、浴温Tを上昇させ、ドロスを溶解消失させている。3その他の要因めっき浴中のAl濃度の変動、及びめっき槽中の温度偏差も、ドロスの生成要因となる。めっき浴中のAl濃度が上昇すれば、めっき浴中のFe溶解限は低下するので、AlとFeとの金属間化合物であるトップドロスFe2Al5が生成しやすくなる。また、めっき槽中の浴流動が低下して、めっき槽内の攪拌力が低下すると、めっき槽底部のめっき浴の温度が低下し、ドロスが生成する。その後、浴流動が回復すると、めっき槽底部に堆積したドロスがめっき浴中に舞い上がる。[1.3.ドロスの比重差分離]めっき浴を成す溶融金属とドロスとの比重差を用いて、トップドロスを浮上分離又はボトムドロスを沈降分離する方法が知られている。一般に、ボトムドロスの比重は、例えば、7000~7200kg/m3であり、トップドロスの比重は、例えば、3900~4200kg/m3である。一方、亜鉛浴の比重は、その温度、Al濃度に応じて多少変動するが、例えば、6600kg/m3である。従って、亜鉛浴中でドロスを比重差分離する場合、トップドロスは、亜鉛浴との比重差が大きく、比較的容易に浮上するので、上記トップドロスを浮上分離して系外排出することは比較的容易である。しかし、ボトムドロスは、亜鉛浴との比重差が殆どないので、上記ボトムドロスを沈降させるには、浴流動が低い条件下で長時間の静置が必要となる。特に、小径のボトムドロスは沈降が困難である。また、ボトムドロスは、槽底部に堆積するので、再巻上げの懸念があると共に、最終的な系外排出槽底部からのボトムドロスの汲み上げ作業は簡単ではない。このように、めっき槽中のドロス、特に、槽底部に堆積したボトムドロスを除去することは困難である。従来でも様々な除去方法が提案されていたが特許文献1~5参照。、上記ドロスを高い除去効率で容易に分離除去する方法は未だ提案されていない。[1.4.浴温変動とドロス成長との関係]図2は、浴温が一定の条件での各相のドロスの成長を示したグラフである。図2の横軸は時間日数であり、縦軸はドロス粒子の平均粒径μmである。この図2は、GA浴で生成するボトムドロスFeZn7と、GA浴及びGI浴等で生成するトップドロスFe2Al5の成長を示している。図2に示すように、いずれの相のドロスであっても、浴温T等の条件が一定であれば、成長速度は遅い。例えば、浴温が一定の条件では、ボトムドロスFeZn7は、200時間で平均粒径15μmから20μm程度までしか成長せず、トップドロスFe2Al5は、200時間で平均粒径15μmから35μm程度までしか成長しない。次に、表1を参照して、浴温を低下させた場合のドロスの生成挙動について観察した結果を説明する。表1は、組成の異なる3種のめっき浴A~Cを、所定の冷却速度10°C/secで460°Cから420°Cまで冷却した場合のドロス成長状態を示す。表1に示すように、冷却速度10°C/secで浴温Tを460°Cから420°Cまで低下させ、めっき浴中のFeを未飽和状態から過飽和状態に移行させた場合には、ドロスの生成と成長の速度は非常に速い。例えば、0.13質量Alのめっき浴AGA浴では、わずか4秒間で、粒径約50μmのボトムドロスFeZn7が生成している。また、0.14質量Alのめっき浴BGA浴では、粒径約40μmのボトムドロスFeZn7と、粒径約10μmのトップドロスFe2Al5とが混成している。さらに、0.18質量Alのめっき浴CGI浴では、粒径約5μm、10μm、25μmの3つのトップドロスFe2Al5が生成している。以上のように、浴温Tが一定である条件下では図2参照。、ボトムドロス及びトップドロスのいずれも成長速度が遅い。従って、めっき槽におけるめっき浴の浴温Tを極力一定に保つことができれば、めっき槽でのドロスの成長を抑制できることが分かる。一方、浴温Tを低下させた場合、浴中のFeが未飽和状態から過飽和状態に移行するので、ドロスの成長速度は非常に速い表1参照。。従って、めっき槽のめっき浴を分離槽に移送し、浴温Tを低下させることによって、分離槽のめっき浴中で、強制的にトップドロスを析出させ、このトップドロスを効率的に浮上分離することが可能となる。[1.5.めっき速度とドロスとの関係]図3Aと3Bは、GA浴におけるドロスの浮遊状態を説明する模式図である。図3Aは、めっき速度が150m/min以下の通常操業時の状態、図3Bは、めっき速度が高速操業時例えば、200m/min以上の状態を示す。通常のGA浴では、ボトムドロスが生成し、そのうち粒径が大きなものから順に、めっき槽底部に沈降、堆積する。めっき速度鋼板の通板速度が遅い、例えば100m/min未満である場合、槽底部に堆積したボトムドロスが、浴流動により巻き上げられることはほとんどない。しかし、めっき速度が100m/min以上となると、図3Aに示すように、ボトムドロスのうち、小径ドロスのみならず、比較的径の大きな中径ドロスも、鋼板走行に伴う随伴流によって槽底部から巻き上げられ、めっき槽のめっき浴中を浮遊する。従って、めっき槽におけるドロスの生成量及び堆積量が多いと、めっき鋼板の生産性を阻害してしまう。このように、めっき速度が150m/min以下では、主として小中径ドロスが浴中に浮遊する。さらに、従来、生産性を確保するために抑制されてきためっき速度例えば150m/min以下を、例えば200m/minまたはそれ以上とする場合、図3Bに示すように、粒径に関わらず、全てのボトムドロスが浮遊する。つまり、高速通板に伴う激しい浴流動により、ボトムドロスは槽底部に堆積することができず、大径のドロスまでもが、めっき浴中に浮遊する。従って、めっき浴におけるドロスのほぼ完全な無害化ドロスフリーを達成できない限り、めっき速度の高速化は困難である。[1.6.ドロス疵]ドロス疵は、めっき浴中に生成するドロスに起因しためっき鋼板の疵であり、例えば、ドロス付着によるめっき鋼板の外観の劣化や、浴中ロールにおけるドロス起因の押疵などを含む。ドロス疵を発生させるドロスの径は、100μm~300μmと言われているが、昨今では、粒径50μm程度の非常に小さいドロスに起因したドロス疵も観察されている。従って、かかる微小なドロス疵の発生を防ぐためにも、めっき浴中におけるドロスフリーが希求されている。[2.溶融亜鉛めっき鋼板製造装置の構成]次に、図4~9を参照して、本発明の一実施形態に係る溶融亜鉛めっき鋼板製造装置の構成について説明する。図4は、本実施形態に係る溶融亜鉛めっき鋼板製造装置の模式図であり、図5~8は、それぞれ、同実施形態の第1~第4変形例の模式図であり、図5~8は、それぞれ、同実施形態の第1~第4変形例を示す模式図である。図9は、本実施形態に係るめっき槽1に貯留されるめっき浴10Aの浴温が460°Cである場合の各槽の許容浴温範囲を示す模式図である。以下、めっき槽1に貯留されるめっき浴の浴温をT1及びアルミニウム濃度をA1と呼ぶ。同様に、分離槽2に貯留されるめっき浴の浴温をT2及びアルミニウム濃度をA2、調整槽3に貯留されるめっき浴の浴温をT3及びアルミニウム濃度をA3と呼ぶ。図4~8に示すように、本実施形態に係る溶融亜鉛めっき鋼板製造装置以下、溶融めっき装置という。は、鋼板11をめっきするためのめっき槽1と、ドロスを分離するための分離槽2と、めっき浴10中のAl濃度を調整するための調整槽3と、を備える。さらに、上記溶融めっき装置は、鋼板11をめっきするための溶融金属めっき浴10を、めっき槽1→分離槽2→調整槽3→めっき槽1の順で循環させる循環部を備える。めっき浴10は、少なくとも溶融亜鉛及び溶融アルミニウムを含有する溶融金属であり、例えば、上記GI浴である。以下に、本実施形態に係る溶融めっき装置の各構成要素について説明する。[2.1.めっき浴の循環部の構成]まず、循環部について説明する。循環部は、めっき槽1、分離槽2又は調整槽3のうち少なくとも1つ以上に付随して設けられた溶融金属移送装置5と、これら3つの槽の間を相互に接続する溶融金属の流路例えば、連通管6、7、移送管8、オーバーフロー管9と、を備える。上記溶融金属移送装置5は、溶融金属めっき浴10を移送可能であれば任意の装置で構成することができ、例えば、機械式のポンプであってもよいし、電磁誘導式のポンプであってもよい。また、溶融金属移送装置5は、めっき槽1、分離槽2及び調整槽3の全ての槽に付随して設けてもよいし、これら3槽のうち任意の2槽若しくは1槽に付随して設けてもよい。しかし、装置構成を簡素化する観点からは、上記移送装置5を1か所にのみ設け、残りの槽は連通管6、7や移送管8、オーバーフロー管9等で接続することによって、上記3つの槽間で溶融金属を流通させることが好ましい。図4~8の例では、溶融金属移送装置5として、上記溶融金属を送出する機械式ポンプが、めっき槽1と調整槽3との間の流路である移送管8に設置されている。後述するように、調整槽3からめっき槽に移送されるめっき浴は、ドロスがほとんど除去されている清浄なめっき浴である。このように、溶融金属移送装置5を清浄なめっき浴にのみ使用することで、溶融金属移送装置5のドロス詰まりなどの故障を最小限化することが可能となる。このように、本実施形態では、めっき槽1、分離槽2及び調整槽3間でめっき浴10を循環させるために、連通管6、7や移送管8、オーバーフロー管9等の配管を用いて、めっき槽1、分離槽2及び調整槽3間を相互に連通させている。このように、浴循環のために配管を用いる場合、浴流動による配管内壁のエロージョンを抑制することや、配管内での浴の温度低下や凝固を防止することなどが望ましい。そのためには、配管内にセラミックスを施工した二重管を採用することや、更には、配管の外壁を保温または加熱することが好ましい。特に、浴循環の開始前には、配管を予熱し、配管内での浴の凝固を防止することが好ましい。[2.2.槽の全体構造]次に、めっき槽1、分離槽2及び調整槽3の全体構成例について詳述する。図4、図5第1変形例及び図8第4変形例に示すように、めっき槽1、分離槽2、調整槽3は、各々独立した槽構成としてもよい。例えば、図4に示す構成では、めっき槽1、分離槽2、調整槽3が水平方向に並設されて、めっき槽1と分離槽2との上部が連通管6で連通され、分離槽2と調整槽3との下部が連通管7で連通され、調整槽3とめっき槽1とが、溶融金属移送装置5が設置される移送管8で連通されている。このように、各槽めっき浴の湯面の高さを同じにして、連通管などの配管を用いてめっき浴を循環させ、最下流でのみ溶融金属移送装置5を使用することで溶融めっき装置の全体構成を簡素化できる。また、図5に示す第1変形例の構成では、めっき槽1の側壁の上部側にオーバーフロー管9が設置されており、めっき槽1からオーバーフローしためっき浴10Aがオーバーフロー管9を通じて分離槽2に流下するようになっている。また、めっき槽1、分離槽2、調整槽3は、機能的に独立していればよい。例えば、図7に示す第3変形例のように、比較的大型の単一の槽内を2つの堰21、22で3つの領域に区切ることによって、めっき槽1、分離槽2、調整槽3を構成し、見掛け上、3つの槽が一体化した構成にしてもよい。或いは、図6に示す第2変形例のように、単一の槽内を1つの堰23で2つの領域に区切ることによって、分離槽2と調整槽3とを構成し、上記分離槽2と調整槽3とを一体化し、めっき槽1のみを独立させた槽構成にしてもよい。このように、めっき槽1、分離槽2、調整槽3のうち3つ又は2つの槽を一体構成することで、装置構成を簡素化できる。ただし、後述する特徴的なドロス除去方法を実現するためには、上記図4~8のいずれの槽構成の場合も、各槽で浴温と浴中Al濃度をそれぞれ独立に制御する必要がある。具体的には、めっき槽1で浴温T1と浴中Al濃度A1を制御し、分離槽2で浴温T2と浴中Al濃度A2を制御し、調整槽3で浴温T3と浴中Al濃度A3を制御する。このため、めっき槽1、分離槽2、調整槽3のそれぞれには、貯留するめっき浴の浴温T1、T2、T3を制御するための不図示の保温部1、保温部2、保温部3が設置されている。上記保温部は、加熱装置と浴温制御装置を備える。上記加熱装置は、各槽のめっき浴を加熱し、上記浴温制御装置は、上記加熱装置の動作を制御する。このように、保温部1、保温部2、保温部3によって、めっき槽1、分離槽2、調整槽3の浴温が、それぞれ、予め設定された温度T1、T2、T3に保たれるように制御される。また、各槽の浴中Al濃度を独立に制御するため、各槽のアルミニウム濃度測定用サンプルを人手によって定期的に採取してもよいが、各槽はアルミニウム濃度測定部をそれぞれに備えていることが望ましい。上記アルミニウム濃度測定部は、アルミニウム濃度測定用サンプルの採取装置や、溶融金属または合金用のアルミニウム濃度センサーなどで構成される。サンプル採取装置で採取したサンプルのアルミニウム濃度を化学分析機により定期的に測定するか、アルミニウム濃度センサーを用いてめっき浴のアルミニウム濃度を連続的に測定すればよい。このアルミニウム測定結果をもとに、浴循環量の調整や第1及び第2の亜鉛含有地金の投入を行って、各槽の浴中Al濃度を独立に制御する。また、上記図4~8のいずれの例でも、めっき槽1の上部で、かつ鋼板11の走行方向下流側に配置される、連通管6やオーバーフロー管9、堰21によって形成されるめっき浴出口から、めっき浴10Aが流出して分離槽2に流入する。これは、鋼板11の走行に伴うめっき浴10Aの流れを利用して、めっき槽1内でめっき浴10Aの滞留を生じることなく、全てのめっき浴10Aを循環できるという効果がある。さらに、上記図4~8のいずれの例でも、分離槽2の底部から流出しためっき浴10Bが調整槽3に流入するように、連通管7や堰22、23が配置されている。後述するように、分離槽2ではトップドロスを浮上分離するため、分離槽2のめっき浴10Bの底部よりも上部の方がトップドロスを高密度で含有している。そこで、分離槽2の底部のめっき浴10Bを調整槽3に移送することで、トップドロスの含有率が低い底部のめっき浴10Bを調整槽3に移送でき、ドロス除去効率が高まる。[2.3.各槽の構成]次に、めっき槽1、分離槽2、調整槽3の各槽の構成について説明する。1めっき槽まず、めっき槽1について説明する。図4~8に示すように、めっき槽1は、a上記溶融金属を含有するめっき浴10Aを所定の浴温T1で貯留し、b上記めっき浴10A中に浸漬された鋼板11をめっきする機能を有する。上記めっき槽1は、実際に鋼板11をめっき浴10Aに浸漬させ、上記鋼板11に対して溶融金属をめっきするための槽である。上記めっき槽1のめっき浴10Aの組成、浴温T1は、製造対象のめっき鋼板の種類に応じて適正範囲に維持される。例えば、めっき浴10がGI浴である場合、図9に示すように、めっき槽1の浴温T1は、保温部1により、460°C程度に維持される。めっき槽1のめっき浴10A中には、シンクロール12及びサポートロール図示せず。等の浴中ロールが配置されており、上記めっき槽1の上方には、ガスワイピングノズル13が配置されている。めっき対象である帯状の鋼板11は、めっき槽1のめっき浴10A中に斜め下方に進入し、シンクロール12で進行方向が変換されて、めっき浴10Aから鉛直上方に引き上げられ、ガスワイピングノズル13により鋼板11表面の余分な溶融金属が払拭される。また、めっき槽1におけるめっき浴10Aの貯留量めっき槽1の容量Q1[t]は、上記循環部による1時間当たりのめっき浴10の循環量q[t/h]の5倍以下であることが好ましい。上記めっき浴10Aの貯留量Q1が上記循環量qの5倍より大きい場合、めっき槽1におけるめっき浴10Aの滞留時間が長くなるので、めっき浴中10A中でドロスが生成及び成長する可能性が高まる。従って、上記めっき浴10Aの貯留量Q1を上記循環量qの5倍以下とすることで、めっき槽1におけるめっき浴10Aの滞留時間を所定時間以下に短縮できる。この条件では、めっき槽1のめっき浴10A中に鋼板11からFeが溶解しても、上記めっき浴10A中にドロスが生成しないか、又は、たとえドロスが生成したとしても有害な粒径に成長する前に、上記ドロスを含むめっき浴10Aが分離槽2に流出する。ただし、めっき槽1の形状によっては、槽内でめっき浴10Aの滞留が生じ、この滞留部でドロスが有害化する懸念があるため、めっき槽1の容量Q1は可能な限り小さい方が望ましい。また、溶融めっき操業中は常時、めっき槽1内のめっき浴10Aの一部が、連通管6やオーバーフロー管9、堰21によって形成されるめっき浴出口から、分離槽2に流出する。そして、後述する調整槽3からめっき浴10Cの一部が移送管8等を通じてめっき槽1内に流入する。このめっき浴10Cがめっき槽1内へ流入する場所を鋼板11の走行方向上流側、そして、めっき浴10Aが分離槽2へ流出するめっき浴出口の場所を、めっき槽1の上部で、かつ鋼板11の走行方向下流側に配置することが好ましい。これにより、めっき槽1内でのめっき浴10Aの局所的な滞留領域が形成されにくくなる。そのため、ドロスが、めっき槽1内の局所的な滞留領域で有害径にまで成長することを防ぐことができる。ここで、鋼板11の走行方向上流側とは、めっき槽1内での鋼板11の侵入箇所と、引き上げ箇所とが分かれるように縦方向に二分割した場合の、鋼板11の侵入箇所を含む側である。鋼板11の走行方向下流側とは、同様に、めっき槽1を二分割した場合の鋼板11の引き上げ箇所を含む側である。2分離槽次に、分離槽2について説明する。図4~8に示すように、分離槽2は、a上記めっき槽1から移送されためっき浴10Bを、めっき槽1のめっき浴10Aの浴温T1よりも低い浴温T2で貯留し、b上記めっき浴10B中のFeを過飽和としてトップドロスを析出させ、この析出したトップドロスを浮上分離により除去する機能を有する。GI浴は、元々Al濃度がGA浴よりも高いので、分離槽2の浴温T2をめっき槽1の浴温T1よりも低下させるだけで、分離槽2のめっき浴10Bの状態浴温及び組成はトップドロス生成域となる。例えば、めっき浴10がGI浴である場合、図9に示すように、分離槽2の浴温T2は、保温部2により、めっき槽1の浴温T1よりも5°C以上低い温度、かつ、めっき浴10を成す溶融金属の融点M例えばGI浴の融点420°C以上の温度に維持される例えば、420°C≦T2≦T1-5°C。このように、めっき槽1から分離槽2にめっき浴10を移送して、その浴温T2を低下させることで、分離槽2で、めっき浴10B中でボトムドロスを析出させずに、トップドロスのみを強制的に析出させることができる。このため、比重差を用いた浮上分離により好適に上記トップドロスを除去することができる。この原理についてより詳細に説明する。めっき槽1から分離槽2に流入するめっき浴10A中には、鋼板11から溶解したFeが含まれている。上記めっき浴のFe溶解限は、浴温Tの低下T1→T2に伴って低下する。このため、分離槽2のめっき浴10Bでは、Feが過飽和状態となり、上記過飽和となったFe量に相当するドロスが析出する。めっき浴10がGI浴である場合、浴温Tの低下により分離槽2で析出するドロスは、ほぼトップドロスとなる。図1で示したように、GI浴のAl濃度は0.15~0.25質量であり、GA浴よりも高いので、分離槽2の浴温T2をめっき槽1の浴温T1よりも低下させるだけで、分離槽2のめっき浴10Bの状態浴温及び組成はトップドロス生成域となる。従って、かかるGI浴で生成するドロスは、トップドロスのみであり、ボトムドロスはほとんど生成しない。従って、分離槽2のめっき浴10BGI浴のAl濃度A2は、トップドロスの生成範囲である0.14質量より高いので、分離槽2で析出するドロスはトップドロスとなる。このように、分離槽2のめっき浴10B中でトップドロスのみを析出させることで、上記めっき浴10B中に析出するドロスの比重が溶融金属めっき浴10の比重より小さくなる。よって、分離槽2にて、トップドロスを好適に浮上分離して、容易に除去することができる。なお、分離槽2の浴温T2をめっき槽1の浴温T1よりも低下させるのは、浴中のFeを過飽和状態にするためであり、分離槽2の浴温T2を溶融金属の融点M以上とするのは、めっき浴10Bの凝固を避けるためである。以上のように、分離槽2では、めっき浴10の浴温Tの低下により、めっき浴10B中に大量のトップドロスを強制的に生成させる。上記トップドロスは、めっき浴10Bとの比重差によりめっき浴10B中を浮上し、浴面に捕捉されるが、このトップドロスの浮上分離には、ある程度の時間が必要である。そこで、分離槽2におけるめっき浴10Bの貯留量分離槽2の容量Q2[t]は、上記循環部による1時間当たりのめっき浴10の循環量q[t/h]の2倍以上であることが好ましい。これにより、めっき浴10がめっき槽1から分離槽2に流入してから、調整槽3に流出するまでに、平均で2時間以上の浮上分離時間を得ることができるので、分離槽2でトップドロスを十分に除去することが可能となる。一方、分離槽2におけるめっき浴10Bの貯留量Q2が、上記1時間当たりのめっき浴10の循環量qの2倍未満であると、トップドロスの浮上分離時間を十分に得られないので、トップドロスの除去効率が低下してしまう。なお、溶融めっき操業中は常時、上記めっき槽1からめっき浴10Aの一部が連通管6、オーバーフロー管9等を通じて分離槽2内に流入するとともに、上記分離槽2内のめっき浴10Bの一部が連通管7等を通じて調整槽3に流出する。3調整槽次に、調整槽3について説明する。図4~8に示すように、調整槽3は、a上記分離槽2から移送されためっき浴10Cを、めっき槽1の浴温T1及び分離槽2の浴温T2よりも高い浴温T3で貯留し、b上記めっき浴10C中のFeを未飽和として、めっき浴10C中に含まれるドロスを溶解させるとともに、cめっき槽1の浴温T1及びAl濃度A1を一定に維持するために、めっき槽1に移送するめっき浴10Cの浴温T3及びAl濃度A3を調整する機能を有する。かかる調整槽3は、めっき槽1で消費される溶融金属を補給するための地金第1又は第2の亜鉛含有地金に相当する。が投入及び溶解される槽である。上記調整槽3は、上記分離槽2で低下させた浴温Tを復熱する役割も有する。更には、分離槽2に高Al濃度の亜鉛含有地金第1の亜鉛含有地金を補給して、分離槽2にて浴中Al濃度A2を高濃度化させる場合後述の図10参照。には、調整槽3は、低Al濃度の亜鉛含有地金第2の亜鉛含有地金の補給を受けて、浴中Al濃度を低下させて適正化する役割も有する。調整槽3にて、めっき浴10の浴中Al濃度を低下するためには、上記第2の亜鉛含有地金として、分離槽2のめっき浴10B中のAl濃度A2よりも低濃度のAlを含有する亜鉛含有地金、又は、Alを含有しない亜鉛含有地金を、調整槽3のめっき浴10Cに投入、溶解すればよい。この低Al濃度地金の補給により、調整槽3からめっき槽1に移送するめっき浴10CのAl濃度A3を適正化できるのでA2>A3>A1、めっき槽1のめっき浴10AのAl濃度A1を、所望のGI浴の組成に適した一定の適正濃度に維持することができる。例えば、GI浴では、めっき槽1のめっき浴10AのAl濃度A1を0.15~0.25質量の範囲内の一定濃度に維持できる。一方、分離槽2に何らの亜鉛含有地金を補給しない場合後述の図11参照。には、めっき槽1のめっき浴10A中のAl濃度A1よりも高濃度のAlを含有する亜鉛含有地金第1の亜鉛含有地金を調整槽3に投入することで、めっき槽1で消費される溶融金属Al及びZnを補給すればよい。この場合、調整槽3は、上記高Al濃度の亜鉛含有地金第1の亜鉛含有地金の補給を受けて、浴中Al濃度を上昇させて適正化するとともに、系内にZnを補給する役割を有する。また、調整槽3の浴温T3は、保温部3により、上記めっき浴10Cがめっき槽1に流入しても問題とならないような温度範囲にする必要がある。そこで、図9に示すように、調整槽3の浴温T3は、めっき槽1の浴温T1に浴温降下代ΔTfallを加えた温度と、±10°C以内の温度差となることが好ましいT1ΔTfall-10°C≦T3≦T1ΔTfall10°C。ここで、上記浴温降下代ΔTfallとは、調整槽3からめっき槽1にめっき浴10Cを移送するときに自然に生じる上記めっき浴10Cの浴温降下値である。調整槽3の浴温T3が上記温度範囲を外れると、めっき槽1内の浴温分布が大きくなり、めっき槽1内でのドロス生成と成長とが助長されてしまう。なお、めっき槽1の入口におけるめっき浴10Cの浴温T4は、めっき槽1の浴温T1に対し±10°Cの範囲内となるT1-10°C≦T4≦T110°C。さらに、分離槽2で除去しきれなかった小径の残留ドロスをめっき浴10C中に溶解させるため、調整槽3の浴温T3は、分離槽2の浴温T2よりも5°C以上高いことが好ましいT3≧T25°C。各槽の浴温T1、T2、T3は誘導加熱装置等で制御されるが、制御精度の限界から通常±3°C程度の浴温変動が避けられない。このような浴温制御実態、すなわち、浴温変動の最大値目標浴温3°C、及び最小値目標浴温-3°Cを考慮すると、調整槽3の浴温T3目標値は、分離槽2の浴温T2目標値よりも少なくとも5°C以上高くしておくことが好ましい。これにより、調整槽3のめっき浴10C中のFeを未飽和状態にすることができる。つまり、分離槽2から移送されためっき浴10B中に含まれる小径の残留ドロスを、調整槽3にて確実に溶解して除去できる。浴温T3とT2との温度差が5°C未満である場合には、Fe未飽和度が不十分であり、分離槽2から調整槽3に流入した残留ドロスを十分に溶解することができない。また、調整槽3におけるめっき浴10Cの貯留量調整槽3の容量Q3[t]は、上記地金の溶解、浴温T3の維持及びめっき槽1へ送浴が可能であれば任意の量でよく、特に規定されない。ところで、調整槽3に低Al濃度地金上記第1又は第2の亜鉛含有地金を投入する際、調整槽3のめっき浴10Cに浸漬された地金周辺では、最低で地金の融点まで局部的な浴温低下が生じるので、ドロスが生成する。調整槽3のめっき浴10ではFeは未飽和状態であるので、上記生成したドロスは比較的早期に溶解するため、通常は無害である。ただし、調整槽3のFe未飽和度や、地金の溶解時間によっては、上記生成したドロスがめっき浴10C中に溶解しきれずに、めっき槽1まで流出してしまう場合も考えられる。そこで、このような場合は、図8に示す第4変形例のように、調整槽3とは別にプリメルト槽4を設け、このプリメルト槽4で地金を溶解することより得られた溶融金属を、調整槽3に投入してもよい。これにより、プリメルト槽4にて浴温T3程度まで予熱された溶融金属を調整槽3に補給でき、調整槽3のめっき浴10Cが局部的に温度低下することを防げる。すなわち、調整槽3における上記地金投入に伴うドロス生成の問題を回避することができる。なお、溶融めっき操業中は常時、上記分離槽2からめっき浴10Bの一部が連通管7等を通じて調整槽3内に流入するとともに、この調整槽3内のめっき浴10Cの一部が移送管8等を通じて上記めっき槽1に流出する。[3.溶融亜鉛めっき鋼板の製造方法]次に、図10を参照しながら、上述した溶融めっき装置を用いて鋼板11をめっきする方法即ち、溶融亜鉛めっき鋼板の製造方法について説明する。図10は、本実施形態に係る各槽におけるめっき浴10GI浴の状態遷移を示す三元系状態図である。本実施形態に係る溶融亜鉛めっき鋼板の製造方法では、上記溶融金属移送装置5及び流路等を有する循環部を用いて、めっき浴10GI浴を、めっき槽1例えば、浴温:460°C、Al濃度:約0.200質量、分離槽2例えば、浴温:440°C、Al濃度:約0.217質量、調整槽3例えば、浴温:465°C、Al濃度:約0.205質量の順に循環させる。そして、めっき槽1、分離槽2、調整槽3の各槽で、以下の工程が同時並行に行われる。1めっき槽1におけるめっき工程まず、めっき槽1では、めっき槽1内に貯留されるめっき浴10Aを所定の浴温T1に保持しながら、このめっき浴10A中に浸漬された鋼板11をめっきする。このめっき工程中には、調整槽3から移送されためっき浴10Cがめっき槽1に流入しつつ、めっき槽1からめっき浴10Aの一部が分離槽2に流出する。かかるめっき槽1では、めっき浴10A中に鋼板11が常時浸漬しており、上記鋼板11からFeが溶解して、めっき浴10Aに対して充分なFe供給が行われるので、Fe濃度は略飽和濃度に近づく。しかし、上述のように、めっき槽1にめっき浴10Aが滞留する時間は短時間例えば、平均で5時間以下である。そのため、浴温変動のような多少の操業変動が生じても、上記めっき浴10AのFe濃度が飽和点に達するまではドロスは生成せず、たとえドロスが生成したとしても、このドロスは小径ドロスのみで、大径の有害ドロスにまで成長することはない。しかも、めっき槽1は、従来のめっき槽よりも小型化されており、循環するめっき浴10がめっき槽1に滞留する時間は、短縮されている。従って、めっき槽1内でドロスが有害径にまで成長することを、より確実に回避できる。2分離槽2におけるドロス分離工程次いで、上記めっき槽1から流出した循環浴は分離槽2に導かれる。分離槽2では、上記分離槽2内に貯留されるめっき浴10Bを、めっき槽1の浴温T1より5°C以上低い浴温T2に保持しつつ、上記めっき浴10B中のAl濃度A2は、めっき槽1のめっき浴中のAl濃度A1よりも高濃度に保持されている。かかる分離槽2では、上記めっき浴10B中で過飽和状態となったFeをトップドロスとして析出させる。例えば図10に示すように、上記めっき槽1のめっき浴10Aが、分離槽2に移送されると、浴温TがT1460°CからT2440°Cに急激に低下するとともに、Al濃度がA1約0.200質量からA2約0.217質量に上昇する。その結果、分離槽2のめっき浴10BではFeが過飽和状態となるので、分離槽2のめっき浴10B中の過剰なFeは、トップドロスFe2Al5として晶出する。表1で説明したように、浴温低下時にはドロスが容易に生成する。図10のGI浴の例でも、めっき槽1から分離槽2に移送されためっき浴10は、浴温Tの低下により、Feが過飽和状態になるので、その過飽和度に応じたトップドロスが分離槽2で大量に生成する。このとき、めっき浴10BのAl濃度A2は、例えば、0.14質量以上であり、これは浴温T2の条件下でめっき浴10Bの状態がトップドロス生成域となるような高濃度であるため、トップドロスのみが生成し、ボトムドロスはほとんど生成しない。このように、分離槽2のめっき浴10B中に晶出したトップドロスは、めっき浴10B亜鉛浴との比重差により、分離槽2のめっき浴10B内を浮上して分離除去される。なお、分離槽2出口のめっき浴10BのFe濃度は、分離槽2で完全に分離されなかった小径の残留ドロスを含有しているため、Fe濃度飽和点よりもやや高い濃度となる。上記分離槽2の容量Q2は浴循環量qに対し充分に大きく、分離槽2におけるめっき浴の滞留時間は2時間以上であるので、上記トップドロスの大部分が浮上分離されて、系外に除去される。また、この分離槽2の浴中Al濃度A2を、例えば0.14質量以上に維持するために、めっき槽1の浴中Al濃度A1よりも高濃度のAlを含有する高Al濃度の地金第1の亜鉛含有地金が、分離槽2に少量だけ投入溶解される。3調整槽3におけるドロス溶解工程と、浴温及びAl濃度の調整工程さらに、上記分離槽2から流出した循環浴は調整槽3に導かれる。調整槽3では、この調整槽3の浴温T3を、分離槽2の浴温T2より5°C以上高く保持しつつ、この調整槽3のAl濃度A3を、めっき槽1のAl濃度A1より高く、分離槽2のAl濃度A2よりも低い濃度に保持する。かかる調整槽3では、めっき浴10C中のFeを未飽和状態にすることで、上記めっき浴10C中に含まれるドロスを溶解させる。これにより、分離槽2で除去できなかった小径のトップドロス残留ドロスを、Fe未飽和状態のめっき浴10C中で溶解して除去することができる。例えば図10に示すように、上記分離槽2でトップドロスが分離されためっき浴10Bが、調整槽3に移送されると、浴温TがT2440°CからT3465°Cに急激に上昇し、Al濃度はA2約0.217質量からA3約0.205質量に減少する。その結果、調整槽3のめっき浴10Cでは、Feが非常に未飽和な状態となるので、浴中に残留している小径のトップドロスFe2Al5は、比較的速やかにFeとAlとに分解溶解して消失する。このように、残留ドロスが溶解した場合でも、調整槽3のめっき浴10Cは、依然としてFe未飽和状態である。また、調整槽3のめっき浴10Cには、めっき槽1で消費される溶融金属を補給するための低Al濃度の地金第2の亜鉛含有地金が投入溶解される。地金の溶解に伴い生成するドロスが問題となる場合は、図8に示したように、調整槽3にプリメルト槽4を併設し、プリメルト槽4で溶融状態となった地金を調整槽3に補給すればよい。また、上記分離槽2に高Al濃度の地金第1の亜鉛含有地金を投入したことにより、循環浴のAl濃度は必要以上に高濃度化している。このため、調整槽3に投入する補給用の第2の亜鉛含有地金は、分離槽2のめっき浴10B中のAl濃度A3よりも低Al濃度の亜鉛含有地金、またはAlを含有しない亜鉛含有地金とする。かかる低Al濃度の第2の亜鉛含有地金の補給により、調整槽3の浴中Al濃度A3は、分離槽2の浴中Al濃度A2よりも低下し、めっき槽1のAl濃度A1を一定に維持するために適した濃度に調整される。その後、ドロスを殆ど含まず、Feも未飽和状態である調整槽3のめっき浴10Cが、めっき槽1に導かれ、上記1めっき工程で用いられる。調整槽3からめっき槽1にめっき浴10Cを移送する間に、浴温Tは上記所定の浴温降下代ΔTfallだけ自然に低下する。調整槽3からめっき槽1に移送されるめっき浴10Cは、ドロスを殆ど含まず、Feも未飽和状態である。しかし、めっき槽1に浸漬された鋼板11からめっき浴10A中にFeが溶出するので、浴中のFe濃度は徐々に、浴温T1460°Cでの飽和点である0.012質量前後に近づく。また、めっき槽1では、鋼板11とめっき浴10Aとが反応してAlを消費している。従って、比較的高いAl濃度A3約0.205質量を有するめっき浴10Cが調整槽3からめっき槽1に移送されても、めっき槽1のAl濃度A1は、ほとんど上昇せず、ほぼ一定の値に調整される約0.200質量。また、上記のようにめっき槽1は小型であり、上記めっき槽1におけるめっき浴10Aの滞留時間は短時間である。従って、めっき槽1にて浴温変動等の多少の操業変動があったとしても、めっき浴10A中のFe濃度が飽和点例えば0.012質量に達するまでは、めっき槽1ではトップドロスが生成しない。また、仮にめっき槽1での浴中のFe濃度が飽和点に達して、小径ドロスが生成したとしても、浴温が一定の条件ではドロスは成長しにくいので図2参照。、めっき槽1での短い滞留時間例えば数時間内で、上記生成したドロスが有害径例えば50μm以上にまで成長することはない。上記めっき槽1で生成した小径ドロスは、有害径に成長する前に、分離槽2に移送され、浮上分離により除去される。また、上記めっき槽1のめっき浴10AのFe濃度は、例えば、めっき槽1の容量Q1や、浴の循環量q、Feの溶けやすさ等によって変化する。このため、めっき浴10A中のFeが未飽和状態Fe濃度が0.012質量未満の場合となる場合もありえるが、この場合は、Fe未飽和であるのでドロスは生成しにくい。これとは逆に、めっき浴10A中のFeが若干過飽和の状態Fe濃度が0.012質量より若干大きい場合となる場合もありえるが、この場合であっても、めっき浴10Aで短時間内に生成するドロスは小径であるので、ドロス疵等の問題にはならない。以上説明したように、めっき浴10をめっき槽1、分離槽2、調整槽3の順に循環させることで、溶融亜鉛めっき鋼板の製造時にめっき浴中に不可避的に発生するドロスを除去して、ほぼ完全に無害化することができる。従って、めっき槽1のめっき浴10Aは常時、ドロスフリーの状態を維持できる。よって、ドロス付着による鋼板表面の外観の劣化や、ドロス起因の押疵、浴中ロール表面へのドロス析出によるロールスリップ等の問題を解消できる。本実施形態の製造装置を用いてドロス除去を行う場合、めっき鋼板の通板を停止する必要は無い。めっき鋼板の通板中に、めっき浴10をめっき槽1、分離槽2、調整槽3の順に循環させる。つまり、ドロスは、バッチ処理ではなく、連続処理により除去される。よって、めっき槽1のめっき浴10Aは、常時、ドロスフリーである清浄な状態に維持される。次に、図10の状態図を参照しながら、各槽間で循環するめっき浴10に対して地金を投入して、上記めっき浴10中のAl濃度を調整する方法について説明する。溶融亜鉛めっき鋼板GIのめっき層中のAl濃度は、例えば、平均で0.3質量であり、めっき槽1のめっき浴10A中のAl濃度A10.200質量よりも高い。つまり、めっき浴10A中のAlは濃縮されて、鋼板11のめっき層にめっきされている。従って、仮にめっき浴10に補給される地金のAl濃度が0.200質量であれば、めっき浴10AのAl濃度が徐々に低下していくことになる。そこで、従来のスポット的な地金投入では、Al濃度が0.3~0.6質量の地金をめっき槽に直接投入して、Al濃度を維持していた。本実施形態に係る溶融めっき装置では、調整槽3からめっき槽1に連続的にめっき浴10を移送する構成である。めっき槽1のAl濃度A1を、例えば、0.200質量に維持するためには、Al濃度が0.200質量よりも高濃度例えば0.205質量のめっき浴10を、調整槽3からめっき槽1に供給し続ける必要がある。そこで、調整槽3のAl濃度A3を目標の0.205質量前後に維持するために、分離槽2に積極的にAlを補給して、分離槽2のAl濃度A2をA3よりも高濃度例えば0.217質量に維持する。また、分離槽2では、できるだけ多くのトップドロスを析出及び浮上分離するために、分離槽2の浴中Al濃度A2を高濃度にすることが望ましい。従って、第1の亜鉛含有地金として、高濃度のAlを含有する地金例えば、10質量Al-90質量Znを分離槽2に投入し、分離槽2のめっき浴10BのAl濃度A2を高くする。ここで、分離槽2に投入されるAlの量は、分離槽2でトップドロスとして消費されるAlの量と、めっき槽1で鋼板11のめっき層に消費されるAl量との総和に相当する。一方、調整槽3では、第2の亜鉛含有地金として、Alの含有率が低く、Znの含有率が高い地金例えば、0.1質量Al-Znの亜鉛含有地金、又は、Alを含有しない亜鉛含有地金を補給する。これにより、分離槽2から調整槽3に移送されためっき浴10BのAl濃度が低下し、調整槽3のめっき浴10C中のAl濃度A3は、分離槽2のAl濃度A2とめっき槽1のAl濃度A1の中間のAl濃度例えば0.205質量前後に調整される。そして、調整槽3からめっき槽1にめっき浴10Cを移送することで、めっき槽1の浴中Al濃度A1を、GIを製造するための適正な濃度例えば0.200質量に維持することができる。このように、本実施形態に係る溶融めっき装置では、分離槽2と調整槽3とに地金を投入して、めっき浴の補給やめっき浴の成分、例えば、Al濃度の調整を行う。従って、めっき槽1に対して直接的に地金を投入しなくてすむので、地金周辺の浴温変化に伴うドロス発生を防止できる。次に、図11を参照しながら、本実施形態に係る溶融亜鉛めっき鋼板の製造方法の変更例について説明する。図11は、本実施形態の変更例に係る各槽におけるめっき浴10GI浴の状態遷移を示す三元系状態図である。図11に示すように、本実施形態の変更例に係る溶融亜鉛めっき鋼板の製造方法では、上記循環部を用いて、めっき浴10GI浴を、めっき槽1例えば、浴温:460°C、Al濃度:約0.200質量、分離槽2例えば、浴温:440°C、Al濃度:約0.199質量、調整槽3例えば、浴温:465°C、Al濃度:約0.205質量の順に循環させる。この場合、めっき槽1、分離槽2、調整槽3それぞれの浴温T1、T2、T3は、T3>T1>T2の関係にあり、上述した図10の例と同様である。これに対し、めっき槽1、分離槽2、調整槽3それぞれにおける浴中Al濃度A1、A2、A3は、A3>A1≧A2の関係にあり、上述した図10の例A2>A3>A1とは異なる。そして、分離槽2に対しては何ら地金を補給することなく、調整槽3に対してのみ、高Al濃度の地金第1の亜鉛含有地金を補給し、調整槽3の浴中Al濃度A3を高濃度化する。以下にこの理由について説明する。上述した図10の例では、分離槽2に高Al濃度の亜鉛含有地金を補給することで、分離槽2のAl濃度A2を、めっき槽1のAl濃度A1よりも大幅に増加させていたA2>A1。たしかにGAを製造する場合には、分離槽2でトップドロスのみを析出させるために、分離槽2のAl濃度A2を、めっき槽1のAl濃度A1よりも高濃度化例えば0.14質量以上する必要がある。これにより、分離槽2のめっき浴10Bのドロス生成域を、ボトムドロスとトップドロスとの混成域からトップドロス生成域に移行させることができるので、分離槽2におけるボトムドロスの生成を防止できる図1参照。。これに対し、GIを製造する場合には、上記GAの場合のように分離槽2のAl濃度A2を高濃度化しなくても、めっき槽1のAl濃度A1が十分に高濃度0.14質量以上であり、GI浴のドロス生成域は、当初からトップドロス生成域に属している図1参照。。このため、分離槽2の浴温T2をめっき槽1の浴温T1よりも低下させるだけで、分離槽2で析出するドロスを全てトップドロスにすることが可能である。従って、図11に示す変更例では、分離槽2に対して地金を何ら投入することなく、分離槽2の浴温T2440°CをT1460°Cより低下させることにより、分離槽2におけるトップドロスの析出を実現する。この場合、分離槽2のAl濃度A2は、めっき槽1のAl濃度A1と同程度となるかA2=A1、或いは、トップドロス化に消費されたAlに相当する分だけA1よりも低くなるA2<A1。かかる分離槽2にて、トップドロスを浮上分離した後、分離槽2のめっき浴10Bを調整槽3に移送して、浴温TをT2440°CからT3465°Cに上昇させる。これにより、調整槽3では、めっき浴10C中のFeが未飽和状態となるので、分離槽2から移送されためっき浴10B中に残留していた小径ドロスは、調整槽3のめっき浴10C中に溶解して消失する。また、めっき槽1で消費される溶融金属を補給するために、調整槽3に対して第1の亜鉛含有地金が投入される。この第1の亜鉛含有地金は、めっき槽1のAl濃度A1よりも高濃度のAlを含有する亜鉛含有地金例えば、10質量Al-90質量Znである。ここで、調整槽3に投入される亜鉛含有地金に含まれるAlの量は、分離槽2でトップドロスとして消費されるAlの量と、めっき槽1でGIのめっき層に消費されるAl量との総和に相当する。かかる高Al濃度の亜鉛含有地金を調整槽3に投入することで、調整槽3の浴中Al濃度A3が、めっき槽1のAl濃度A1や分離槽2のAl濃度A3よりも高くなるA3>A1≧A2。これにより、調整槽3で、めっき槽1でのめっき工程で消費されるZn及びAlを補給できる。加えて、調整槽3のめっき浴10CのAl濃度A3を、分離槽2のAl濃度A2とめっき槽1のAl濃度A1の中間のAl濃度例えば0.205質量前後に調整して、このめっき浴10Cをめっき槽1に移送することで、めっき槽1の浴中Al濃度A1を、GIを製造するための適正な濃度例えば0.200質量に維持することができる。上記のように、本実施形態の変更例では、調整槽3に対してのみ地金を投入して、浴組成の補給やAl濃度の調整を行う。従って、めっき槽1に対して直接的に地金を投入しなくてすむので、地金周辺の浴温変化に伴うドロス発生を防止できるとともに、分離槽2に対しても地金を投入しなくてよいので、装置構成を簡素化できる。なお、調整槽3に地金を補給する際には、上述したプリメルト槽4を利用してこの地金を予め溶融させてから、その溶融金属を調整槽3に投入してもよい。これにより、調整槽3でも、地金周辺の浴温変化に伴うドロス発生を防止できる。以上、本実施形態に係る溶融亜鉛めっき鋼板の製造装置及び方法について詳細に説明した。本実施形態によれば、亜鉛-アルミニウム系溶融めっき鋼板の製造時に不可避的に発生するドロスを、分離槽2及び調整槽3にて効率的かつ効果的に除去して、ほぼ完全に無害化することができる。これにより、めっき浴10中のドロスの巻上げを回避するため鋼板11の通板速度めっき速度を抑えて生産性を犠牲にしている現状を改善して、めっき速度を高速化できるので、溶融亜鉛めっき鋼板の生産性向上が図れる。[4.実施例]次に、本発明の実施例について説明する。なお、以下の実施例は、あくまでも本発明の効果を検証するために行った試験を例示的に示すものであり、本発明は以下の実施例に限定されるものではない。[4.1.試験1:溶融亜鉛めっき鋼板GIのめっき試験]循環型めっき装置上記実施形態に係る溶融めっき装置に相当する。をパイロットラインに設置し、溶融亜鉛めっき鋼板GIを製造する連続めっき試験を行った。表2に、上記連続めっき試験の条件を示す。また、比較例として、めっき槽のみを備えた従来型めっき装置についても同様な試験を行った。ここで、表2中のΔT1-2は、めっき槽1の浴温T1と分離槽2の浴温T2との浴温差=T1-T2を表す。1従来型めっき装置めっき槽容量Q1:60t2循環型めっき装置めっき槽容量Q1:10t分離槽容量Q2:40t、12t調整槽容量Q3:20t浴の循環量q:10t/h、6t/hこのめっき装置を用いて、板厚0.6mm×板幅1000mmのコイルを、目標めっき付着量100g/m2両面、めっき速度100m/minで、12時間連続めっきを行った。調整槽3からめっき槽1への送浴時の浴温降下代ΔTfallは2~3°Cであった。めっき初期とめっき終了時に各槽の浴を急冷してサンプルを採取し、浴に含まれるドロスの種類と一定観察面積当たりのドロス径と個数とを調査し、単位体積積当たりのドロス重量ドロス密度を求めた。実験終了後にめっき槽1の浴を抜き、槽底部での沈降ドロスの有無を観察した。また、4時間毎に各槽のAl濃度とFe濃度とを測定した。めっき開始時点では、各槽はFe未飽和の状態であったため、ドロスは殆ど存在しなかった。槽は全てセラミックポットとし、各槽保温部の加熱装置として誘導加熱を用いた。各槽保温部の浴温制御精度は±3°C以内であった。また、循環型めっき装置の循環部は、調整槽3からめっき槽1までのめっき浴の移送をメタルポンプ、めっき槽1から分離槽2までのめっき浴の移送をオーバーフロー、分離槽2から調整槽3までのめっき浴の移送を連通管7、を用いる構成とした。分離槽2と調整槽3の浴中Al濃度を制御するため、分離槽2へは0.38質量Al-Znの地金を、浴面レベルが概ね一定となるよう目視監視しながら必要に応じて投入した。一方、従来型めっき装置の場合は、めっき槽へ直接調合地金を投入した。上記試験結果を表3及び表4に示す。表3は、操業12時間経過時点のめっき槽、分離槽、調整槽のAl濃度とFe濃度とを示し、表4は、操業12時間経過時点のめっき槽中浮遊ドロスの密度とめっき槽下部沈降ドロスの目視量を示す。また、現状のGI用操業条件のうち、鋼板11の通板速度が比較的低速であるためドロスが全く問題とならない操業条件で得られるめっき浴を分析することより、ドロス密度の目標値を定量的に検証した。これにより、トップドロス密度の目標値として0.07mg/cm3以下を得た。上記試験結果によれば、表3及び表4に示すように、実施例1~5では、トップドロス密度は目標値0.07mg/cm3以下であり、ドロス除去効果が確認された。特に、実施例1ではドロスは殆ど除去され、概ねドロスフリーが達成された。この実施例1では、分離槽2の容量Q2が1時間当たりの浴循環量qの4倍=40/10であり、基準となる2倍よりも十分に大きい。従って、実施例1では、分離槽2でトップドロスを十分に浮上分離する時間を確保できるので、めっき槽1中のトップドロス密度は十分に低くなっている。一方、実施例2では、分離槽2の容量Q2が1時間当たりの浴循環量qの2倍=12/6であり、基準となる2倍と同一である。従って、実施例2では、実施例1よりも、分離槽2でトップドロスを浮上分離する時間が短くなるので、ドロス分離効果が低下することとなる。この結果、実施例2では、分離槽2で生成されたトップドロスがめっき槽1にわずかながら還流するため、めっき槽1中のトップドロス密度が、実施例1よりも高くなっている。これに対し、比較例1ではトップドロスが多数存在した。これは、分離槽2の浴温T2をめっき槽1の浴温T1と同一にしたため、分離槽2でのドロス除去効果が低下したためと考えられる。また、従来型めっき槽の比較例2では、トップドロスの密度が、目標値0.07mg/cm3よりも大幅に高かった。これは、分離槽と調整槽とを設けず、めっき槽のみでめっき試験を実施して、めっき槽で地金を溶解したためと考えられる。また、表2に示すように、分離槽2の浴温T2を、実施例3では454°C、実施例4では455°C、実施例5では456°Cとすることで、めっき槽1の浴温T1460°Cと分離槽2の浴温T2との浴温差ΔT1-2=T1-T2を、実施例3では6°C、実施例4では5°C、実施例5では4°Cに設定した。この実施例3~5より、上記浴温差ΔT1-2がドロス生成に及ぼす影響を検証した。この結果、表4に示すように、実施例1~4の場合、めっき槽1の浴温T1と分離槽2の浴温T2との浴温差ΔT1-2が5°C以上であるのでT1-T2≧5°C、浮遊ドロス密度は顕著に小さく、本発明の効果が十分に得られている。これに対し、実施例5の場合のように浴温差ΔT1-2が5°C未満例えば4°CとなるとT1-T2<5°C、浮遊ドロス密度が目標上限値0.07mg/cm3に近づくとともに、少量の沈降ドロスも発生しており、本発明の効果は得られるものの、そのレベルが低下することが判明した。従って、めっき槽1の浴温T1に対する分離槽2の浴温T2の浴温差ΔT1-2は、5°C以上であることが望ましいと言える。[4.2.試験2:ボトムドロスとトップドロスの分離効率の検証試験]次に、比重差分離を用いたボトムドロスとトップドロスの分離効率を検証するために行った試験結果について説明する。トップドロスの比重は3900~4200kg/m3、ボトムドロスの比重は7000~7200kg/m3である。幅2.8m×長さ3.5m×高さ1.8m容量120tの分離槽2で、浴循環量40t/hの場合のドロス浮上沈降分離を流動シミュレーションで解析した結果、次の表5の結果が得られた。表5は、トップドロスとボトムドロスの比重差分離効率を示す。上記試験結果によれば、表5に示すように、粒径50μm、30μm、10μmのいずれの場合も、ボトムドロスよりもトップドロスの方が分離効率が高かった。従って、ドロスの比重差分離はトップドロスの状態で実施するのが有効であることが分かる。[4.3.試験3:分離槽の容量の検証試験]次に、分離槽2で、トップドロスを十分効果的に浮上分離するために必要な分離槽2の容量Q2を、流動解析を用いて検討した試験結果について説明する。この解析の前提条件は以下の通りである。浴循環量:40t/h分離槽容量:20~160tトップドロス径:30μm上記解析試験の結果を図12に示す。図12に示すように、分離槽2の容量Q2が、1時間当たりのめっき浴循環量q40t/hの2倍以上となる場合に、ドロス分離比率が80以上となる。分離槽2の容量Q2が浴循環量qの2倍未満となると、ドロス分離比率が急激に低下している。かかる結果により、分離槽2の容量Q2は浴循環量qの2倍以上であることQ2/q≧2が望ましいと判明した。[4.4.試験4:めっき槽の容量の検証試験]次に、めっき槽1のめっき浴10AGI浴で生成したドロスが有害径にまで成長しないようなめっき浴10Aの滞留時間を確認するため、溶融亜鉛めっきのパイロットラインを用いて浴循環試験を行った結果について説明する。この試験条件は以下の通りである。めっき槽基準浴温T1目標浴温:460°C浴中Al濃度:0.20質量浴中Fe濃度:飽和0.03質量鋼板:板厚0.6mm×板幅1000mmめっき速度:100m/minめっき付着量:100g/m2両面浴温変動:±5°Cヒーター出力を制御することで、意図的に変動させた。めっき槽容量Q1:60t浴循環量q:5~60t/h浴循環量を変更後、めっき槽1中のめっき浴が完全に置換するまでの浴循環量qを一定とした。具体的には、めっき槽1の容量Q1の3倍のめっき浴が循環完了するまで、浴循環を継続した。そして、1水準の浴循環試験が完了する直前に、めっき槽1からオーバーフローするめっき浴からサンプルを採取し、浴中に存在するドロスの径を計測した。尚、実際の操業でめっき槽1の浴温変動は、今回の試験条件である±5°Cよりは小さいことが通常で、およそ±3°C程度ではある。しかし、ドロス無害化を安定して達成できる条件を確認するため、通常よりもドロスの生成と成長とが生じやすい条件で試験を行った。上記試験の結果を図13に示す。図13に示すように、1時間当たりの浴循環量qが12t/h未満である場合即ち、めっき槽1の容量Q1が1時間当たりの浴循環量qの5倍を超える場合:Q1/q>5、実際に観察されたドロスの最大径は、有害径50μmよりも大きかった。この理由は、めっき浴がめっき槽1内に滞留する時間が長くなるため、有害径となるまでドロスが顕著に成長したからと考えられる。一方、1時間当たりの浴循環量qが12t/h以上である場合即ち、めっき槽1の容量Q1が1時間当たりの浴循環量qの5倍以下である場合:Q1/q≦5、有害径50μmよりも十分に小さい小径ドロス約27μm以下のみが観察された。これは、めっき浴のめっき槽1内に滞留する時間が短く、ドロスが十分に成長しないためだと考えられる。従って、めっき槽1の容量Q1は、1時間当たりの浴循環量qの5倍以下であることが望ましいと判明した。[4.5.試験5:めっき槽流入浴温の適正範囲の検証試験]次に、調整槽3からめっき槽1に流入するめっき浴10Cの浴温T3の適正範囲について検証する試験を行った結果について説明する。調整槽3からめっき槽1に流入するめっき浴10Cの浴温T3がめっき槽1の浴温T1から大きくずれると、めっき槽1内の浴温偏差を助長し、結果としてめっき槽1内でのドロス生成と成長とを促進すると予想される。このため、溶融亜鉛めっきのパイロットラインを用いて、調整槽3の浴温T3の適正範囲の確認試験を行った。試験条件は下記の通りである。めっき槽基準浴温T1目標浴温:460°C浴中Al濃度:0.20質量浴中Fe濃度:飽和0.03質量鋼板:板厚0.6mm×板幅1000mmめっき速度:100m/minめっき付着量:100g/m2両面浴温変動:±5°Cヒーター出力を制御することで、意図的に変動させた。めっき槽容量Q1:60t浴循環量q:20t/h流入浴温T3-ΔTfall:445~480°CΔTfallは浴温降下代であり、調整槽3からめっき槽1にめっき浴を移送する間に自然に降下する浴温である。流入浴温を変更後、めっき槽1中のめっき浴が完全に置換するまでの浴循環量qを一定とした。具体的には、めっき槽1の容量Q1の3倍のめっき浴が循環完了するまで、浴循環を継続した。そして、1水準の浴循環実験が完了する直前に、めっき槽からオーバーフローするめっき浴からサンプルを採取し、浴中に存在するドロスの径を計測した。尚、実際の操業でめっき槽1の浴温変動は、今回の実験条件である±5°Cよりは小さいことが通常で、およそ±3°C程度ではある。しかし、ドロス無害化を安定して達成できる条件を確認するため、通常よりもドロスの生成と成長とが生じやすい条件で実験を行った。上記試験の結果を図14に示す。図14に示すように、調整槽3からめっき槽1へ流入するめっき浴の流入浴温T3-ΔTfallと、めっき槽1の浴温T1との温度差T3-ΔTfall-T1:以下、流入浴温偏差と呼ぶ。が±10°Cより大きい場合T3-ΔTfall-T1>10°C、又は、T3-ΔTfall-T1<10°C、めっき槽1で生成するドロス径が有害径例えば50μmを超える場合があることが判明した。一方、流入浴温偏差が-10°C以上、10°C以下である場合-10°C≦T3-ΔTfall-T1≦10°C、有害径より十分に小さい径例えば約22μm以下のドロスのみしか生成しなかった。従って、めっき槽1で有害径ドロスの生成を抑制するためには、流入浴温偏差が-10°C以上かつ10°C以下であることが望ましいといえる。換言すると、調整槽3の浴温T3は、調整槽3からめっき槽1への送浴時の浴温降下代ΔTfallをめっき槽1の浴温T1に加えた温度ΔTfallT1に対し±10°Cの範囲内であることT1ΔTfall-10≦T3≦T1ΔTfall10、が望ましいといえる。従来、めっき槽において、めっき浴の浴温偏差が生じると、ドロス生成と成長が促進されることは予想されていた。しかし、有害径ドロスの生成を助長する具体的な浴温偏差の範囲は、明らかではなかった。本実験結果より、めっき槽1で有害径ドロスの生成を抑制するためには、調整槽の浴温T3が、浴温降下代ΔTfallをめっき槽の浴温T1に加えた温度に対し±10°Cの範囲内であればよいことが判明した。以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内で、各種の変更例または修正例に想到し得ることは明らかであり、これらについても、当然に本発明の技術的範囲に属するものと了解される。本発明は、溶融亜鉛めっき鋼板GIに限らず、ボトムドロス及びトップドロスの双方が生成し得る合金化溶融亜鉛めっき鋼板GA、溶融亜鉛-アルミニウム合金めっき鋼板など、比重がトップドロスFe2Al5の比重よりも大きいめっき浴10を用いて製造される溶融亜鉛-アルミニウム合金めっき鋼板に対して、幅広く適用可能である。アルミニウムの含有量が増加し、めっき浴10の比重がトップドロスの比重を下回ると、本発明の一要件であるドロスを浮上分離することが出来なくなる。従って、本発明の適用範囲は、アルミニウム含有量が50質量未満の溶融亜鉛-アルミニウム合金めっき鋼板となる。また、合金化溶融亜鉛めっき鋼板を除くアルミニウム含有量が多いめっき浴を用いる品種では、上述した実施形態のように、敢えて分離槽2と調整槽3の浴組成を変更する必要はなく、単に浴温Tを制御すれば、トップドロスを殆ど含まないめっき浴10を得ることができる。これにより、ドロス付着による表面外観の劣化や、ドロス起因の押疵、浴中ロール表面へのドロス析出によるロールスリップ等の問題を解消することが可能である。